(57)【要約】      （修正有）【課題】多孔質材料を原料の一部として使用した陶磁器で、原料の多孔質材料を上回る高い吸着機能を有する陶磁器を提供する。【解決手段】陶土に多孔質材料を１０〜４００重量％添加し混合したものを５００℃〜１２００℃で焼成した素焼きの陶磁器において、前記多孔質材料が発泡ガラスでありこの発泡ガラスの原料として炭酸カルシウムがガラスに対して５〜８０重量％の割合で使用されている陶磁器を提供する。【選択図】なし【特許請求の範囲】
【請求項１】
陶土に多孔質材料を１０〜４００重量％添加し混合したものを５００℃〜１２００℃で焼成した素焼きの陶磁器であって、前記多孔質材料が発泡ガラスでありこの発泡ガラスの原料として炭酸カルシウムがガラスに対して５〜８０重量％の割合で使用されていることを特徴とする陶磁器。
【請求項２】
前記炭酸カルシウムとして、貝がらが使用される請求項１の陶磁器。
【請求項３】
陶磁器に、陶磁器の温度を３０〜５００℃に加温できる加温機を装置した吸着器。
【発明の詳細な説明】
【技術分野】
【０００１】  本発明は、陶磁器及びそれを使用した吸着器に関する。
【背景技術】
【０００２】  陶土に多孔質材料を混合し焼成し、空気中の有害物質の吸着機能を持たせた陶磁器は公知である。【０００３】  しかし、従来のこのような陶磁器は元々原料に使用された多孔質物質が持っている吸着機能を組み合わせたにすぎず、高い吸着機能、例えば原料の多孔質物質を上回る吸着機能は得られない。
【発明の開示】
【発明が解決しようとする課題】
【０００４】  本発明は、多孔質材料を原料の一部として使用した陶磁器でありながら、原料の多孔質材料を上回る吸着機能を有する陶磁器を提供することを目的とする。【０００５】  また本発明は、この陶磁器の吸着機能をより効果的に発揮させる吸着器を提供することも目的とする。
【課題を解決するための手段】
【０００６】  本発明者は鋭意研究により、多孔質材料として炭酸カルシウムを含有する発泡ガラスのを使用することにより、多孔質材料を上回る吸着機能を有する陶磁器を得た。更にこの陶磁器は加温することによっていっそうの吸着能力が発揮されることを見出した。【０００７】  すなわち、本発明は、陶土に多孔質材料を１０〜４００重量％添加し混合したものを５００℃〜１２００℃で焼成した素焼きの陶磁器であって、前記多孔質材料が発泡ガラスでありこの発泡ガラスの原料として炭酸カルシウムがガラスに対して５〜８０重量％の割合で使用されていることを特徴とするものである。【０００８】  また、かかる陶磁器に、陶磁器の温度を３０〜５００℃に加温できる加温機を装置した吸着器でもある。【０００９】  本発明における陶磁器とは、原料として陶土を少なくとも１０重量％以上使用するものである。また、本発明において陶土とは、従来の陶磁器の原料として使用されるあらゆる土が対象となる。本発明の陶磁器は、原料として陶土が少なくとも１０重量％以上、好ましくは２０〜５０重量％使用される。【００１０】  多孔質材料には、ゼオライト、ケイソウ土、発泡ガラス等様々な材料があるが、本発明においては、炭酸カルシウムを含有する発泡ガラスが原料として使用され、その使用量が前記陶土に対して１０〜４００重量％、好ましくは３０〜２００重量％使用される。【００１１】  本発明では、発泡ガラスとは、ガラスを主原料とし、発泡剤を添加し過熱して得たガラス質の発泡体を言うが、本発明において使用される発泡ガラスは、原料としてガラスに対して炭酸カルシウムが５〜８０重量％、好ましくは１０〜６０重量％添加されているものである。前記炭酸カルシウムとして、化学的に精製された炭酸カルシウムが好ましいのはもちろんであるが、それ以外に貝がら、石灰石等炭酸カルシウムを主成分とするものでもよく、特に貝がらが好ましい。【００１２】  本発明の陶磁器の原料としては、前記陶土と発泡ガラスとが不可欠であるが、それら以外の多孔質材料又は吸着機能を有する材料を原料の全重量に対して６０重量％以下、好ましくは４０重量％以下の範囲で使用することができる。かかる材料として、ゼオライト、ケイソウ土、化石、貝がら、赤玉土、カヌマ土等があげられる。【００１３】  本発明の陶磁器は、前記原料を目的とする形状にした後、５００〜１２００℃、好ましくは８００〜１０００℃の温度で、３時間〜２０時間好ましくは６〜１０時間素焼きすることによって得られる。【００１４】  本発明の陶磁器の製品としては、壷、皿、瓶、鉢、灰皿等、従来の日用品、装飾品等あらゆるものが対象となる。【００１５】  本発明の陶磁器は従来通りの陶磁器の機能を果たしながら、且つ有害物質、臭気を吸着し、安全な生活環境をつくり出す。【００１６】  本発明の陶磁器は、３０〜５００℃に加温することにより、よりいっそうの吸着能力が発揮される。【００１７】  例えば、本発明による陶磁器の灰皿は、タバコの火の熱によって吸着能力が増大し、タバコの煙の有害物質を吸着する。【００１８】  次に、本発明の陶磁器に、陶磁器の温度を３０〜５００度に加温できる加温機を装着した吸着器について説明する。【００１９】  本発明の吸着器��、前記本発明の陶磁器が使用される。【００２０】  本発明の加温器は、電気ヒーター、温風器、コンロ、ランプ等陶磁器の温度を３０〜５００℃に加熱することのできるあらゆるものが対象となる。【００２１】  本発明の吸着器は、これらの加温器を前記本発明の陶磁器に装置させるだけで良い。【００２２】  本発明の陶磁器は、温度を３０〜５００℃、好ましくは４０〜８０℃にすることにより、吸着効果が飛躍的に増大する。本発明の吸着器はこの効果を有効的に利用したものである。【００２３】  本発明の加温器として、例えば、本発明の陶磁器である壷の中に温風器を装置したもの、皿の底にヒーターを装置したものがあるが、より有効なものとして照明器具例えばランプのかさ、灯台、灯ろう等がある。これらは従来の目的を果たしつつ、熱の発生による吸着効果の増大が果たせる。
【発明の効果】
【００２４】  本発明によれば次のような効果がある。
（１）本発明の陶磁器は優れた吸着機能を有する。
（２）本発明の陶磁器は優れた消臭機能を有する。
（３）本発明の陶磁器は加熱することにより、より優れた吸着機能を発揮する。
（４）本発明の陶磁器は加熱することにより、より優れた消臭機能を発揮する。
【本発明を実施するための最良の形態】
【００２５】  有害物質であるホルムアルデヒドの吸着性を調べるためホルムアルデヒドの発生源となる材料としてホルムアルデヒド系の接着剤である尿素樹脂を使用してパーティクルボードを作った。そのホルムアルデヒド放出量をＪＩＳ  Ａ  ５９０８  ５．１１に準拠して求めた。
【００２６】  実施例及び比較例において、ＪＩＳ  Ａ  ５９０８  ５．１１の方法においてデシケータ内で水にホルムアルデヒドを吸着させる際に、試料のパーティクルボードと共に本発明の陶磁器及びそれ以外の吸着材料を入れることにより水に吸収されるホルムアルデヒドの量がどの程度減少するか調べた。
【００２７】比較例１
前記パーティクルボードによって水に吸収されたホルムアルデヒドの量は５．６ｍｇ／ｌあった。
【００２８】実施例１
原料として、陶土、発泡ガラス、カヌマ土をそれぞれ重量比４０：４０：２０の割合で使用し、８００度で８時間素焼きした、幅５０ｍｍ、長さ２００ｍｍ、厚さ１０ｍｍの本発明の陶磁器を作成した。この本発明陶磁器において発泡ガラスは、ガラスに対して７０重量％の貝がらの粉末を使用されているものを用いた。
この陶磁器をを前記パーティクルボードと共にデシケータに入れた時の水分に吸収されたホルムアルデヒドの量は０．２８ｍｇ／ｌであった。
【００２９】実施例２
実施例１の本発明の陶磁器に使い捨てカイロを装置して陶磁器の温度が４０℃になるようにする以外は実施例１と同様な方法を用いた。
この時のホルムアルデヒドの量は０．０３ｍｇ／ｌであった。
【００３０】比較例２
実施例１、２の陶磁器に使用したものと同じ発泡ガラスでできた幅５０ｍｍ、長さ２００ｍｍ、厚さ１０ｍｍの成形体をデシケータ内に入れて他は比較例１と同じ方法を用いた。
この時の水に吸収されたホルムアルデヒドの量は２．４ｍｇ／ｌであった。